(57)【特許請求の範囲】
【請求項１】
中心面平均粗さ（ＳＲａ）が１．５μｍ以下で、且つ膜厚むら指数（Ｒｐｙ）が２５０ｍＶ以下である基紙に対し、水性エマルジョン共重合体を乾燥固形分５．０〜１５ｇ／ｍ2塗工してなり、塗工面の白紙光沢が６０％以上であることを特徴とする電子写真用転写紙。
【請求項２】
水性エマルジョン共重合体が、ＭＦＴ１２０℃以上の塩化ビニル−酢酸ビニル系共重合体であることを特徴とする請求項１記載の電子写真用転写紙。
【請求項３】
基紙が古紙パルプを含有するものであることを特徴とする請求項１または２記載の電子写真用転写紙。
【発明の詳細な説明】
【０００１】
【発明の属する技術分野】
本発明は、電子写真用転写紙に関するものである。さらに詳しくは、フルカラーレーザーコピー（以下、ＣＬＣと略記）およびフルカラーレーザービームプリンター（以下、ＣＬＢＰと略記）により印刷することができ、白紙部分だけでなく、トナー転写後の画質部分も印画紙の写真に近い光沢を有する印画紙写真ライクの電子写真用転写紙に関するものである。
【０００２】
【従来の技術】
印画紙写真に近い画質のアウトプット要望は、近年のデジタルカメラの普及やパーソナルコンピューターでの画像処理ソフトの普及により、急速に拡大している。
【０００３】
これまで、高級なアウトプットメディアとしては、昇華型熱転写方式が先行しており、医療における画像処理分野などで使用されてきたが、価格が高いことと印刷処理時間が長いことが普及の大きな問題点であった。
【０００４】
最近になって、解像度の飛躍的な向上とインク滴の微細化技術が相まって、インクジェットプリンターが写真画質に近づきつつあり、そのランニングコストの安さから幾つかのフォトシステムが市販されるに至っている。しかし、インクジェット方式は安価ではあるが、印刷処理に時間が掛かるという問題は解決されていない。
【０００５】
比較的安価で印刷処理時間の短い電子写真方式は、簡易な印画紙写真に近いアウトプット方式として注目されている。しかし、これまではメディアとして光沢紙の代表であるキャストコート紙に印刷する程度であり、これではトナーが乗った画像部分がマット調になってしまうと言う欠点があり、印刷後も光沢感を維持できる通紙性の良好な転写用紙が求められていた。
【０００６】
【発明が解決しようとする課題】
本発明の目的は、中心面平均粗さと膜厚むら指数を規定した基紙に、水性エマルジョン共重合体を塗工し、塗工面の白紙光沢を規定することにより、白紙光沢と印刷後の画像部の光沢感を印画紙写真に近づけると同時に電子写真適性も兼ね備えた、新規な印画紙写真ライクの電子写真用転写紙を提供するものである。
【０００７】
【課題を解決するための手段】
本発明者らは、上記に鑑み鋭意研究した結果、本発明の電子写真用転写紙を発明するに至った。
【０００８】
すなわち、本発明の電子写真用転写紙は、中心面平均粗さ（ＳＲａ）が１．５μｍ以下で、且つ膜厚むら指数（Ｒｐｙ）が２５０ｍＶ以下である基紙に対し、水性エマルジョン共重合体を乾燥固形分５．０〜１５ｇ／ｍ2塗工してなり、塗工面の白紙光沢が６０％以上であることを特徴とするものである。
【０００９】
本発明において、水性エマルジョン共重合体として、ＭＦＴ１２０℃以上の塩化ビニル−酢酸ビニル系共重合体であることが好ましい。
【００１０】
さらに、本発明における電子写真用転写紙として、好ましくは基紙が古紙パルプを含有するものである。
【００１１】
【発明の実施の形態】
以下、本発明の電子写真用転写紙について、詳細に説明する。
【００１２】
本発明者は、まず第１に、本発明の電子写真用転写紙の基紙の平滑性と水性エマルジョン共重合体塗工後の白紙光沢との関係について検討した。
【００１３】
本発明においては、まず、現在入手可能な上質紙、塗工紙、写真用原紙について、ＣＬＣおよびＣＬＢＰを用いて印刷を行った。この結果、現行のＣＬＣ、ＣＬＢＰを用いて印刷した場合、画像部のトナーの光沢は、塗工紙より上質紙の方が高く感じられること、一方、非画像部の白紙光沢は、従来のグロス系塗工紙でも印画紙写真から見ると満足できないことが明確になった。さらに、キヤストコート紙を用いると、非画像部の白紙光沢は高くなるが、画像部のトナー光沢はマット調になってしまうことも明らかになった。このため、画像部、非画像部の光沢を満足させるためには、基紙上に光沢付与層を設けなければならないが、ＣＬＣ、ＣＬＢＰの場合は、トナーの定着時に定着ロールへのトナー転移を防止する目的でシリコンオイルを塗布する機種が一般的なので、この光沢付与層については非画像部でシリコンオイルによる光沢低下の少ないこと、および基本的には電子写真用転写紙なので電子写真適性があることが必要条件となる。
【００１４】
本発明の電子写真用転写紙において、基紙の平滑性と水性エマルジョン共重合体塗工後の白紙光沢との関係について比較検討した結果、基紙の中心面平均粗さ（ＳＲａ）、および膜厚むら指数（Ｒｐｙ）と水性エマルジョン共重合体塗工後の白紙光沢との間に良好な相関関係が見られた。そして、基紙の中心面平均粗さ（ＳＲａ）が１．５μｍ以下であり、且つ膜厚むら指数（Ｒｐｙ）が２５０ｍＶ以下である時、水性エマルジョン共重合体を５．０ｇ/ｍ2以上塗工後の白紙光沢が良好であることを見いだし、本発明の電子写真用転写紙を発明するに至った。
【００１５】
なお、本発明で言う基紙の中心面平均粗さ（ＳＲａ）とは、基紙の塗工面の触針式３次元表面粗さ計を用いて測定されるカットオフ値０．８ｍｍでの抄紙方向の中心面平均粗さであり、下記数式１で規定されるものである。本発明では、ＳＲａが１．５μｍ以下のものが有用であり、１．４５μｍ以下のものが好ましく、１．４μｍ以下のものがさらに好ましい。
【００１６】
【数１】
0003813032.tif 000002
【００１７】
数式１において、Ｗｘは試料面域のＸ軸方向（抄紙方向）の長さを表し、Ｗｙは試料面域のＹ軸方向（抄紙方向と垂直な方向）の長さを表し、Ｓａは試料面域の面積を表す。
【００１８】
具体的には、触針式３次元表面粗さ計および３次元粗さ解析装置として、小坂研究所（株）製ＳＥ−３ＡＫ型機およびＳＰＡ−１１型機を用い、カットオフ値０．８ｍｍ、Ｗｘ＝２０ｍｍ、Ｗｙ＝８ｍｍ、従って、Ｓａ＝１６０ｍｍ2の条件で求めることができる。なお、Ｘ軸方向のデータ処理としてはサンプリングを５００点行い、Ｙ軸方向の走査としては、１７線以上行う。
【００１９】
本発明で言う膜厚むら指数（Ｒｐｙ）とは、２つの球状の触針の間に試料を走行させ、試料の厚み変動を電子マイクロメーターを介し電気信号として測定するフィルム厚み測定器を用い、電子マイクロメーターの感度レンジが±１５μｍ/±３Ｖの条件で、ゼロ点調整後試料の抄紙方向に１．５ｍ/分の定速で、走査させることにより試料の抄紙方向の厚み変動を測定し、得られた測定信号値を、ＦＦＴアナライザーを用いて、時間窓にハニングウィンドウを使用して高速フーリエ変換して、１２８回の積算の加算平均によるパワースペクトル（単位：ｍＶ2）を求め、２〜２５Ｈｚの周波数域のパワー値を総和して２／３を掛けた値を１／２乗することにより求められる値（単位：ｍＶ）である。
【００２０】
本発明における基紙としては、非塗工紙でも塗工紙でも使用できる。中心面平均粗さ（ＳＲａ）が１．５μｍ以下であり、且つ膜厚むら指数（Ｒｐｙ）が２５０ｍＶ以下である基紙は、具体的には以下の方法を用いることにより、好ましくは以下の方法を２つ以上組み合わせることにより得られる。
【００２１】
（１）基紙に使用する天然パルプとしては、平滑性の出やすいサルファイトパルプ、好ましくは広葉樹サルファイトパルプを多く用いる。具体的には、特開昭６０−６７９４０号公報に記載、もしくは例示の広葉樹サルファイトパルプを３０重量％以上用いる。
【００２２】
（２）湿紙の乾燥途中に緊度プレスを用いる。具体的には、例えば、特開平３−２９９４５号公報に記載、もしくは例示のような多段の緊度プレスを湿紙に行う。
【００２３】
（３）基紙を抄紙後マシンカレンダー、スーパーカレンダー、熱カレンダーなどを用いて少なくとも２系列以上のカレンダー処理を基紙に行う。具体的には、例えば、基紙に第１系列のカレンダー処理としてマシンカレンダー処理あるいはおよび熱マシンカレンダー処理を行い、その後第２系列以降のカレンダー処理として必要に応じてさらにマシンカレンダー処理を行った後、特開平４−１１０９３９号公報に記載、もしくは例示の熱ソフトカレンダー処理を行う。
【００２４】
基紙に対し光沢付与剤として用いることができる水性エマルジョン共重合体には、一般的に、ワックス系エマルジョン、ポリエチレン系樹脂エマルジョン、シリコーン系エマルジョン、スチレン・ブタジエンラテックス（ＳＢＲ）、エチレン−スチレン系エマルジョン、ならびに塩化ビニル−アクリル共重合体エマルジョン、塩化ビニル−酢酸ビニル共重合体エマルジョンなどが知られている。
【００２５】
水性エマルジョン共重合体の塗工量は、５．０ｇ／ｍ2以上である必要がある。塗工量が５．０ｇ／ｍ2未満であると、基紙の被覆が不完全であり、十分な光沢値を得ることができない。一方、塗工量を１５ｇ／ｍ2以上としても得られる光沢値は飽和してしまい、経済上好ましくないので、本発明に係る水性エマルジョン共重合体の塗工量は５．０〜１５ｇ／ｍ2とする。
【００２６】
本発明では、水性エマルジョン共重合体の塗工後の電子写真用転写紙の白紙光沢値は、ＪＩＳ  Ｐ−８１４２に規定される「紙および板紙の７５度鏡面光沢度試験方法」で６０％以上であることが必要がある。白紙光沢値が６０％以下であると、光沢感が不足して印画紙写真の代替としては使用できない。
【００２７】
本発明の電子写真用転写紙の坪量範囲としては、６０〜２００ｇ/ｍ2が好ましい。坪量が６０ｇ/ｍ2以下では写真性に必要な平滑性が得られない。また、２００ｇ/ｍ2以上の坪量ではＣＬＣ、ＣＬＢＰの通紙適性に支障が生じる。
【００２８】
本発明における上記の水性エマルジョン共重合体を基紙に塗工する装置としては、ゲートロールコーター、あるいはフィルムトランスファーコーター、およびロッドコーター、エアーナイフコーター、ブレードコーター、ビルブレードコーター、ショートドウェルコーター、カーテンコーターなどの塗工装置を用いることができる。これら塗工装置の中では、できるだけ紙層内部への浸透が少ない方式のものが望ましい。また、塗工後には必要に応じて、マシンカレンダー、熱カレンダー、スーパーカレンダー、ソフトカレンダーなどのカレンダー装置を用いて仕上げることも可能である。
【００２９】
本発明の電子写真用転写紙の基紙を製造する際に使用する内添填料としては、例えば、軽質炭酸カルシウム、重質炭酸カルシウムの他にカオリン、クレーなどが挙げられる。
【００３０】
本発明の電子写真用転写紙の基紙を製造する際に使用する内添サイズ剤としては、例えば、酸性抄紙の場合には、ロジンサイズ剤、中性抄紙の場合には、アルキルケテンダイマー、アルケニル無水コハク酸、中性ロジンサイズ剤、カチオン性スチレンアクリルなどが挙げられる。
【００３１】
本発明の電子写真用転写紙の基紙を製造する際に使用する紙料中には、この他に、本発明の所望の効果を損なわない範囲で、従来から使用されている歩留まり向上剤、各種のアニオン性、ノニオン性、カチオン性あるいは両性の濾水向上剤、紙力向上剤などの抄紙用内添助剤が必要に応じて適宜選択して使用される。例えば、各種澱粉、およびポリアクリルアミド、ポリエチレンイミン、ポリアミン、ポリアミド・ポリアミン、尿素ホルマリン樹脂、メラミンホルマリン樹脂、植物ガム、ポリビニルアルコール、ラテックス、ポリエチレンオキサイド、ポリアミド樹脂の内の１種あるいは２種以上が適宜組み合わされて使用される。
【００３２】
本発明の電子写真用転写紙の基紙の表面には、光沢付与剤としての水性エマルジョン共重合体を塗工する前に表面処理として、酸化澱粉、エーテル化澱粉、エステル化澱粉、カチオン澱粉、燐酸澱粉などの加工澱粉、変性澱粉、ポリビニルルアルコールなどのバインダー、スチレン／アクリル酸系共重合体、スチレン／メタアクリル酸系共重合体、アクリロニトリル／ビニルホルマール／アクリル酸エステル共重合体、スチレン／マレイン酸共重合体などの表面サイズ剤、エチレン−尿素樹脂などの寸法安定化剤、塩化ナトリウム、塩化カリウムなどの無機導電剤、有機導電剤、界面活性剤、顔料、染料を塗工することは勿論可能である。
【００３３】
上記のバインダーおよび表面サイズ剤などを塗工する装置としては、コンベンショナルサイズプレス、ゲートロールサイズプレス、あるいはフィルムトランスファー方式のサイズプレス、ロッドコーター、ビルブレード、ショートドウェルコーターなどを用いることができる。これら塗工装置の中では紙層内部へも上記のサイズプレス液を含浸させるような方式のものが望ましい。
【００３４】
本発明の電子写真用転写紙の基紙を製造する際に、上述した以外に使用できるパルプとしては、ＮＢＫＰ、ＬＢＫＰ、ＮＢＳＰ、ＧＰ、ＴＭＰなどの他に、ケナフやバガスなどの非木材パルプや古紙パルプが挙げられ、必要に応じて単独あるいは併用して用いられる。
【００３５】
なお、本発明で言う古紙パルプの原料としては、（財）古紙再生促進センターの古紙標準品質規格表に示されている、上白、罫白、クリーム白、カード、特白、中白、模造、色白、ケント、白アート、特上切、別上切、新聞、雑誌などが挙げられる。さらに具体例としては、情報関連用紙である非塗工コンピュータ用紙、感熱紙、感圧紙などのプリンター用紙、およびＰＰＣ用紙などのＯＡ古紙、アート紙、コート紙、微塗工紙、マット紙などの塗工紙、あるいは上質紙、色上質、ノート、便箋、包装紙、ファンシーペーパー、中質紙、新聞用紙、更紙、スーパー掛け紙、模造紙、純白ロール紙、ミルクカートンなどの非塗工紙などの紙や板紙の古紙で、化学パルプ紙、高歩留りパルプ含有紙などが使用されるが、印字、複写、印刷、非印刷を問わず特に限定されるものではない。
【００３６】
その他の添加剤としては、ｐＨ調節剤、金属封鎖剤、防カビ剤、粘度調整剤、表面張力調整剤、湿潤剤、界面活性剤、および防錆剤などが挙げられる。
【００３７】
本発明の抄紙方法において、抄紙機は、長網抄紙機、ツインワイヤー抄紙機、コンビネーション抄紙機、丸網抄紙機、ヤンキー抄紙機など製紙業界で公知の抄紙機を適宜使用できる。
【００３８】
本発明において、光沢付与剤としての水性エマルジョン共重合体の内でも、ＭＦＴが１２０℃以上の塩化ビニル−酢酸ビニル系共重合体が好ましい。塩化ビニル−酢酸ビニル系共重合体は、化学的に安定であり、各種エマルジョン、無機顔料などとの相溶性にも優れ、スチレン−アクリル系、ポリエステル系トナーとの接着性に優れる。また、ＭＦＴについては低温の方が造膜性に優れるが、形成された膜の粘着性が高くなるため、用紙を積層する電子写真用転写紙としては好ましくない。さらに、ＭＦＴの低い塩化ビニル−酢酸ビニル系共重合体は、塗工時に塗工面にはじきが発生し易く、均一な塗工面が形成できないと言う欠点もある。また、ＣＬＣ、ＣＬＢＰではトナーの溶融を促進せざるを得ないことから、トナーの熱定着ロール温度は高めに設定される。このため、本発明では、塩化ビニル−酢酸ビニル系共重合体のＭＦＴは１２０℃以上が好ましい。ＭＦＴが高くなると、膜は硬質になり、粘着性が減少すると共に、白紙光沢も高くなる。
【００３９】
本発明における電子写真用転写紙は、ＣＬＣ、ＣＬＢＰ用の電子写真用転写紙としての使用に留まらず、オフセット印刷用紙、熱転写受像紙として使用することが可能である。また、印刷用途と反対面に、粘着剤層を塗工して、ラベル用途に適用することも可能である。
【００４０】
【実施例】
以下に、本発明の実施例を挙げて説明するが、本発明はこれらの例に限定されるものではない。また、実施例において示す「部」および「％」は、特に明示しない限り重量部および重量％を示す。
【００４１】
まず、以下の製造例に従って、基紙１〜５を作製した。
【００４２】
＜製造例１＞
広葉樹漂白クラフトパルプ７０％および広葉樹漂白サルファイトパルプ３０％からなる混合パルプを叩解後のパルプの繊維長（ＪＡＰＡＮ  ＴＡＰＰＩ紙パルプ試験方法Ｎｏ．５２−８９「紙およびパルプ繊維長試験方法」に準拠して測定した長さ加重平均繊維長で表示して）が０．６２ｍｍになるように叩解後、パルプ１００部に対して、カチオン化澱粉３部、アニオン化ポリアクリルアミド０．２部、アルキルケテンダイマー乳化物（ケテンダイマー分として）０．４部、ポリアミドエピクロルヒドリン樹脂０．４部および適当量の蛍光増白剤、青色染料、赤色染料を添加して紙料スラリーを調製した。
【００４３】
上記により得た紙料スラリーを用い、２００ｍ／分で走行している長網抄紙機にのせ、適切なタービュレンスを与えつつ紙匹を形成し、ウェットパートで１００ｋｇ／ｃｍに線圧が調節された３段のウェットプレスを行った後、スムージングロールで処理し、引き続く乾燥パートで７０ｋｇ／ｃｍの範囲で線圧が調節された２段の緊度プレスを行った後、乾燥した。
【００４４】
さらに、乾燥の途中でコロイド状シリカ４部、蛍光増白剤０．０５部、青色染料０．００２部、塩化ナトリウム４部および水９２部からなるサイズプレス液を乾燥固形分（塗工量）２ｇ/ｍ2になるようにサイズプレスし、最終的に得られる基紙水分が絶乾水分で８％になるように乾燥し、線圧７０ｋｇ／ｃｍでマシンカレンダー処理して、坪量１７０ｇ/ｍ2の基紙１を製造した。この基紙１のＳＲａ値は１．３７μｍ、Ｒｐｙ値は１５０ｍＶであった。
【００４５】
＜製造例２＞
製造例１の坪量を８０ｇ/ｍ2とした以外は同様にして、基紙２を製造した。この基紙２のＳＲａ値は１．３９μｍ、Ｒｐｙ値は１８３ｍＶであった。
【００４６】
＜製造例３＞
製造例１のパルプ配合を広葉樹漂白クラフトパルプ７０％から広葉樹漂白クラフトパルプ４０％＋模造古紙３０％に代えた以外は同様にして、基紙３を製造した。この基紙３のＳＲａ値は１．４５μｍ、Ｒｐｙ値は１９２ｍＶであった。
【００４７】
＜製造例４＞
製造例１のパルプ配合を広葉樹漂白サルファイトパルプ３０％から広葉樹漂白サルファイトパルプ２０％＋広葉樹漂白クラフトパルプ１０％に代えた以外は同様にして、基紙４を製造した。この基紙４のＳＲａ値は１．５８μｍ、Ｒｐｙ値は１８２ｍＶであった。
【００４８】
＜製造例５＞
製造例１のプレス条件をウェットパートの３段のウェットプレス線圧を７０ｋｇ／ｃｍ、乾燥パートの線圧を４５ｋｇ／ｃｍに調節した以外は同様にして、基紙５を製造した。この基紙５のＳＲａ値は１．６０μｍ、Ｒｐｙ値は２７３ｍＶであった。
【００４９】
次に、以下の方法に従って実施例および比較例の電子写真用転写紙を作製した。
【００５０】
実施例１
上記で作製した基紙１に、光沢付与剤として塩化ビニル−酢酸ビニル共重合体エマルジョン（日信化学株式会社製：ビニブラン６０２、ＭＦＴ＝１３０℃）を用いてワイヤーバー塗工を行ない、固形分付着量１０．１ｇ/ｍ2の電子写真用転写紙を得、実施例１の電子写真用転写紙とした。
【００５１】
実施例２
上記実施例１で、基紙を基紙２とした以外は実施例１と同様にして、実施例２の電子写真用転写紙とした。
【００５２】
実施例３
上記実施例１で、塩化ビニル−酢酸ビニル共重合体エマルジョンの固形分付着量を５．２ｇ/ｍ2にした以外は、実施例１と同様にして、実施例３の電子写真用転写紙とした。
【００５３】
実施例４
上記実施例１で、光沢付与剤の塩化ビニル−酢酸ビニル共重合体エマルジョンの代わりに、市販のオフ輪印刷用ＳＢＲラテックス（ＪＳＲ株式会社製：２０２８Ｈ）を用いた以外は実施例１と同様にして、実施例４の電子写真用転写紙とした。
【００５４】
実施例５
上記実施例１で、光沢付与剤の塩化ビニル−酢酸ビニル共重合体エマルジョンの代わりに、市販の平判印刷用ＳＢＲラテックス（住化Ａ＆Ｌ株式会社製：Ｐ−６４９５）を用いた以外は実施例１と同様にして、実施例５の電子写真用転写紙とした。
【００５５】
実施例６
上記実施例１で、光沢付与剤の塩化ビニル−酢酸ビニル共重合体エマルジョンの代わりに、塩化ビニル−アクリル系共重合体エマルジョン（日信化学株式会社製：ビニブラン６０９、ＭＦＴ＝１００℃）を用いた以外は実施例１と同様にして、実施例６の電子写真用転写紙とした。
【００５６】
実施例７
上記実施例１で、基紙を基紙３とした以外は実施例１と同様にして、実施例 ７の電子写真用転写紙とした。
【００５７】
参考例１
上記実施例１で、塩化ビニル−酢酸ビニル共重合体エマルジョンの固形分付着量を２０ｇ／ｍ2にした以外は、実施例１と同様にして、参考例１の電子写真用転写紙とした。
【００５８】
比較例１
上記で作製した基紙４に、光沢付与剤として塩化ビニル−酢酸ビニル共重合体エマルジョン（日信化学株式会社製：ビニブラン６０２、ＭＦＴ＝１３０℃）を用いてワイヤーバー塗工を行ない、固形分付着量１０．２ｇ/ｍ2の電子写真用転写紙を得、比較例１の電子写真用転写紙とした。
【００５９】
比較例２
上記比較例１で基紙４を基紙５にした以外は、比較例１と同様にして比較例２の電子写真用転写紙とした。
【００６０】
比較例３
上記実施例１で、塩化ビニル−酢酸ビニル共重合体エマルジョンの固形分付着量を４．０ｇ/ｍ2にした以外は、実施例１と同様にして、比較例３の電子写真用転写紙とした。
【００６１】
比較例４
市販のキャストコート紙（三菱製紙株式会社製：ラックスコート〈１５０〉）をそのまま比較例４とした。この用紙のＳＲａ値は０．３７μｍ、Ｒｐｙ値は３８９ｍＶであった。
【００６２】
比較例５
上記比較例１で、基紙４を市販のＰＰＣ用紙（三菱製紙株式会社製：三菱カラーＰＰＣ用紙〈７０〉）にした以外は、比較例１と同様にして比較例５の電子写真用転写紙とした。この用紙のＳＲａ値は２．１８μｍ、Ｒｐｙ値は５３１ｍＶであった。
【００６３】
比較例６
上記比較例１で、基紙４を市販の高平滑上質紙（三菱製紙株式会社製：三菱パールカラーホワイト〈７０〉）にした以外は、比較例１と同様にして比較例６の電子写真用転写紙とした。この用紙のＳＲａ値は１．５６μｍ、Ｒｐｙ値は７４７ｍＶであった。
【００６４】
上記により作製した実施例１〜７、参考例１、および比較例１〜６の電子写真用転写について、以下の方法で白紙光沢、白紙光沢残存率、トナー定着性、ならびに画像部光沢感を測定した。
【００６５】
１）白紙光沢
測定試料は、２０℃、６５％ＲＨの環境下に２４時間調湿後、ＪＩＳ  Ｐ−８１４２に従って７５度鏡面光沢度を白紙光沢として測定した。本発明では白紙光沢は６０％以上あることが望ましい。なお、測定に当たっては、印刷前および印刷後の両方について行った。
【００６６】
２）白紙光沢残存率
白紙光沢を測定した試料をＦＵＪＩ  Ｘｅｒｏｘ製  Ａ−Ｃｏｌｏｒ９３５機の厚紙モードで印刷学会のＴＥＳＴ  ＣＨＡＲＴ  ＴＹＰＥ１をＡ４縦目の試料を横通しすることにより印刷し、印刷後の白紙部分の白紙光沢を、印刷前に測定した白紙光沢で除することにより白紙光沢残存率を％で求めた。残存率としては９０％以上あることが望ましい。
【００６７】
３）トナー定着性
トナー定着性については、ＦＵＪＩ  Ｘｅｒｏｘ製  Ａ−Ｃｏｌｏｒ９３５機の厚紙モードで印刷学会のＴＥＳＴ  ＣＨＡＲＴ  ＴＹＰＥ１をＡ４縦目の白紙試料を横通しすることにより印刷した試料に、幅１８ｍｍのニチバン社製セロハン粘着テープ「セロテープ  Ｎｏ．４０５」を各色の画像部に貼りむらが無いように貼りつけ、１８０度剥離で約５ｍｍ／秒の速さでゆっくりとテープを剥がした。剥離後のトナーの紙への定着度合いを目視により判定し、以下の基準で６段階評価を行った。実用上問題ないレベルとしては、「４」以上である。
【００６８】
「６」：各色共にトナーが紙の上に大部分残っている。
「５」：各色共にトナーが残っているが、テープ剥離後の画像部の印刷濃度が下がるのがわかる。
「４」：一部の色でトナーが紙から剥がれ、画像部に白く抜けた部分がある。
「３」：各色共にトナーが紙から剥がれ、画像部に白く抜けた部分がある。
「２」：各色共にトナーが紙から剥がれ、わずかながらトナーが紙に残る。
「１」：各色共にトナーが紙から剥がれ、画像部が残らない。
【００６９】
４）画像部光沢感
画像部光沢感については、ＦＵＪＩ  Ｘｅｒｏｘ製：Ａ−Ｃｏｌｏｒ９３５機の厚紙モードで印刷学会のＴＥＳＴ  ＣＨＡＲＴ  ＴＹＰＥ１をＡ４縦目の白紙試料を横通しすることにより印刷した試料に斜光を当て、目視で光沢感を印画紙写真に近いかどうかで４段階（◎：全く問題なし、○：実用上使用可能、△：実用上問題がある、×：使用不可）で評価した。
【００７０】
【表１】
0003813032.tif 000003
【００７１】
上記の表１から明らかなように、基紙の平滑性として中心面平均粗さ（ＳＲａ）が１．５μｍ以下で、且つ膜厚むら指数（Ｒｐｙ）が２５０ｍＶ以下である基紙に対し、水性エマルジョン共重合体を固形分で５．０ｇ／ｍ2以上塗工することにより、塗工面の白紙光沢が６０％以上確保できることが判る（実施例１〜７および参考例１と比較例１、２の比較）。オフ輪コート用のＳＢＲラテックスは高い白紙光沢を示すが、トナー定着時に塗布されるシリコンオイルによる白紙の光沢の低下が大きい（実施例５）。水性エマルジョン共重合体の塗工量については、５．０ｇ／ｍ2以上は必要であるが（実施例３と比較例３の比較）、あまり多く塗工しても光沢値は横這いになる（参考例１）ことも判る。また、もともと白紙光沢の高いキャストコート紙などをそのまま用いても、画像部の光沢感が出難いことは明確である（比較例４）。また、平滑性の高い上質紙を基紙に用いても白紙光沢は出難く、本発明が基紙の平滑だけでなく、水性エマルジョン共重合体との組合せが必要なことも明確である（比較例５、６）。
【００７２】
実施例８
上記で作製した基紙１に、光沢付与剤として塩化ビニル−酢酸ビニル共重合体エマルジョン（試作品：ＭＦＴ＝１２０℃）を用いてワイヤーバー塗工を行ない、固形分付着量１２．１ｇ／ｍ2の電子写真用転写紙を得、実施例８の電子写真用転写紙とした。
【００７３】
実施例９
上記実施例８で、光沢付与剤を塩化ビニル−酢酸ビニル共重合体エマルジョン（試作品：ＭＦＴ＝１００℃）を用いた以外は実施例８と同様にして、実施例９の電子写真用転写紙とした。
【００７４】
実施例１０
上記実施例８で、光沢付与剤を塩化ビニル−酢酸ビニル共重合体エマルジョン（試作品：ＭＦＴ＝９０℃）を用いた以外は実施例８と同様にして、実施例１０の電子写真用転写紙とした。
【００７５】
実施例１１
上記実施例８で、光沢付与剤を塩化ビニル−酢酸ビニル共重合体エマルジョン（日信化学株式会社製：ビニブラン６０１、ＭＦＴ＝５０℃）を用いた以外は実施例８と同様にして、実施例１１の電子写真用転写紙とした。
【００７６】
実施例１２
上記実施例８で、基紙１を基紙３とした以外は実施例８と同様にして、実施例１２の電子写真用転写紙とした。
【００７７】
上記により作製した実施例８〜１２の電子写真用転写紙について、下記の方法によるベタツキ性および上述した評価方法により測定した。
【００７８】
１）ベタツキ性
白紙試料のベタツキ性については、２０℃、６５％ＲＨの環境下に２４時間調湿後、石鹸にて十分洗浄後、乾燥させた手の親指と人差し指の間に試料を挟んで、放すことを数回続け、４段階（◎：全く問題なし、○：実用上使用可能、△：実用上問題がある、×：使用不可）で評価した。
【００７９】
【表２】
0003813032.tif 000004
【００８０】
表２の実施例８〜１１では、基紙に塗工する水溶性エマルジョン共重合体のＭＦＴを変化させているが、ＭＦＴが低下すると白紙光沢が出難くなり、それに連れて白紙光沢の残存率も低下することが判る。また、塗工面のベタツキ性も同様な傾向を示す。実施例１２では古紙配合の基紙を使用しているが、基紙面の平滑性の規格をクリアーすれば良好な結果が得られることも明確である。
【００８１】
【発明の効果】
本発明は、中心面平均粗さ（ＳＲａ）が１．５μｍ以下で、且つ膜厚むら指数（Ｒｐｙ）が２５０ｍＶ以下である基紙に対し、水性エマルジョン共重合体、好ましくはＭＦＴ１２０℃以上の塩化ビニル−酢酸ビニル系共重合体を固形分で５．０〜１５ｇ／ｍ2塗工し、塗工面の白紙光沢が６０％以上とすることにより、ＣＬＣおよびＣＬＢＰにより印刷でき、白紙部分だけでなくトナー転写後の画質部分も印画紙の写真に近い光沢を有する印画紙写真ライクの電子写真用転写紙を得ることができる。